(57)【要約】【課題】リチウムイオン二次電池の内部抵抗が低く、信頼性の高いリチウムイオン二次電池を提供する。【解決手段】本発明のリチウムイオン二次電池は、一対の電極間に固体電解質層を有するリチウムイオン二次電池において、前記固体電解質層はリン酸チタンアルミニウムリチウムを含み、前記一対の電極のうち少なくともいずれか一方の電極は、リン酸バナジウムリチウムを含んでおり、前記一対の電極のうち少なくともいずれか一方の電極は、チタン及びアルミニウムの一方又は両方の成分を含有するとともに、前記成分は前記固体電解質層側よりもその逆側に、より少なく存在していることを特徴とする。【選択図】図１
2019135720.tif 000002
【特許請求の範囲】
【請求項１】
正極層と負極層との間に固体電解質層を有する積層体と、を含むリチウムイオン二次電池において、
前記正極層は正極集電体層と正極活物質層からなり、
前記負極層は負極集電体層と負極活物質層からなり、
前記正極活物質層と前記負極活物質層の間に設けられた前記固体電解質層はリン酸チタンアルミニウムリチウムを含み、
前記正極活物質層及び前記負極活物質層の一方又は両方はリン酸バナジウムリチウムを含み、かつ、チタン及びアルミニウムの一方又は両方の成分を含有し、
前記成分が、前記リン酸バナジウムリチウムの粒子の内部にまで存在し、且つ前記粒子の表面から前記粒子の内部に濃度勾配を持って分布しており、
前記積層体は焼結体である、リチウムイオン二次電池。
【請求項２】
正極層と負極層との間に固体電解質層を有する積層体と、を含むリチウムイオン二次電池において、
前記正極層は正極集電体層と正極活物質層からなり、
前記負極層は負極集電体層と負極活物質層からなり、
前記正極活物質層と前記負極活物質層の間に設けられた前記固体電解質層はリン酸チタンアルミニウムリチウムを含み、
前記正極活物質層及び前記負極活物質層の一方又は両方はリン酸バナジウムリチウムを含み、かつ、チタン及びアルミニウムの一方又は両方の成分を含有し、
前記成分が、前記リン酸バナジウムリチウムの粒子の表面を被覆する被覆層を形成しており、
前記積層体は焼結体である、リチウムイオン二次電池。
【請求項３】
前記被覆層の厚みは、０．１μｍから１μｍである、請求項２に記載のリチウムイオン二次電池。
【請求項４】
前記成分が、前記粒子の内部にまで存在し、且つ前記粒子の表面から前記粒子の内部に濃度勾配を持って分布している、請求項３に記載のリチウムイオン二次電池。
【請求項５】
前記成分は前記固体電解質層側よりも前記集電体側により少なく存在している、請求項１〜４の何れか一項に記載のリチウムイオン二次電池。
【請求項６】
前記リン酸バナジウムリチウムが、ＬｉｙＶＯＰＯ４（０．９４≦ｙ≦０．９８）及びＬｉｚＶ２（ＰＯ４）３（２．８≦ｚ≦２．９５）の一方又は両方である、請求項１〜５の何れか一項に記載のリチウムイオン二次電池。
【請求項７】
前記成分は、前記正極活物質層中及び前記負極活物質層中の一方又は両方において、拡散しているとともに前記リン酸チタンアルミニウムリチウムと接合している、請求項１〜６の何れか一項に記載のリチウムイオン二次電池。
【発明の詳細な説明】
【技術分野】
【０００１】
本発明は、リチウムイオン二次電池に関するものである。
【背景技術】
【０００２】
近年、エレクトロニクス技術の発達はめざましく、携帯電子機器の小型軽量化、薄型化、多機能化が図られている。それに伴い、電子機器の電源となる電池に対し、小型軽量化、薄型化、信頼性の向上が強く望まれており、固体電解質から成る全固体型のリチウムイオン二次電池が注目されている。
【０００３】
一般に、全固体型のリチウムイオン二次電池は、薄膜型とバルク型の２種類に分類される。薄膜型は、ＰＶＤ法やゾルゲル法などの薄膜技術により、またバルク型は活物質や粒界抵抗の低い硫化物系固体電解質の粉末成型により作製される。しかしながら、薄膜型は活物質層を厚くすることや高積層化することが困難であるため容量が小さく、また製造コストが高いという問題がある。一方、バルク型には硫化物系固体電解質が用いられており、これが水と反応した際に硫化水素が発生するため、露点の管理されたグローブボックス内で電池を作製する必要がある。また、シート化するのが困難なため固体電解質層の薄層化や電池の高積層化が課題となっている。
【０００４】
このような問題を鑑みて、特許文献１において、空気中で安定な酸化物系固体電解質を用い、各部材をシート化し、積層した後、同時に焼成するという、工業的に採用し得る量産可能な製造方法により作製される全固体電池が提唱されている。しかしながら、異種の材料を同時に焼成することから正極層及び負極層と固体電解質層とを強固に接合することが困難であった。
【０００５】
そこで、特許文献２では、正極活物質を含む正極層と負極活物質を含む負極層とが、固体電解質を含む電解質層を介して積層した積層体からなる多層全固体型のリチウムイオン二次電池において、正極層及び／又は負極層と電解質層との界面に、活物質又は電解質として機能する物質からなる中間層を有し、中間層が、正極活物質及び／又は負極活物質と固体電解質とが反応及び／又は拡散して形成された層であることを特徴とするリチウムイオン二次電池が提唱されている。しかしながら、中間層が固体電解質側に形成された場合は短絡してしまう可能性が高くなり、信頼性の観点から問題がある。
【先行技術文献】
【特許文献】
【０００６】
【特許文献１】特再０７−１３５７９０号公報
【特許文献２】特許４７９７１０５号公報
【発明の概要】
【発明が解決しようとする課題】
【０００７】
本発明は、上記従来の課題を解決するためになされたもので、内部抵抗が低く、信頼性の高いリチウムイオン二次電池を提供することを目的とする。
【課題を解決するための手段】
【０００８】
上記課題を解決するため、本発明にかかるリチウムイオン二次電池は、一対の電極間に固体電解質層を有するリチウムイオン二次電池において、前記固体電解質層はリン酸チタンアルミニウムリチウムを含み、前記一対の電極のうち少なくともいずれか一方の電極は、リン酸バナジウムリチウムを含んでおり、前記一対の電極のうち少なくともいずれか一方の電極は、チタン及びアルミニウムの一方又は両方の成分を含有するとともに、前記成分は前記固体電解質層側よりもその逆側に、より少なく存在していることを特徴とする。
【０００９】
かかる構成によれば、正極活物質層中または負極活物質層中にチタンまたはアルミニウムが最適配置され、その成分が濃淡を持って分布し、固体電解質層に近い側よりも、固体電解質層から遠い側の方がその成分が少なく存在していることで、内部抵抗の低下のみならず、高信頼性のリチウムイオン二次電池を提供することができる。
【００１０】
本発明に係るリチウムイオン二次電池は、正極層と負極層との間に固体電解質層を有するリチウムイオン二次電池において、前記正極層は正極集電体層と正極活物質層からなり、前記負極層は負極集電体層と負極活物質層からなり、前記正極活物質層と前記負極活物質層の間に設けられた前記固体電解質層はリン酸チタンアルミニウムリチウムを含み、前記正極活物質層及び前記負極活物質層の一方又は両方はリン酸バナジウムリチウムを含み、かつ、チタン及びアルミニウムの一方又は両方を含有し、さらに正極活物質層または前記負極活物質層中に含まれるチタンまたはアルミニウムは前記固体電解質層側よりも前記集電体側により少なく存在していることを特徴とする。
【００１１】
かかる構成によれば、正極活物質層中または負極活物質層中にチタンまたはアルミニウムが最適配置され、その成分が濃淡を持って分布し、固体電解質層側よりも、正極集電体層側または負極集電体層側にその成分がより少なく存在していることで、内部抵抗の低下のみならず、高信頼性のリチウムイオン二次電池を提供することができる。
【００１２】
上記発明においては、リン酸チタンアルミニウムリチウムがＬｉ１＋ｘＡｌｘＴｉ２−ｘ（ＰＯ４）３（０≦ｘ≦０．６）であることが好ましい。
【００１３】
かかる構成によれば、リチウムイオン二次電池の短絡を抑制でき、さらに信頼性が向上する。
【００１４】
また、上記発明においては、リン酸バナジウムリチウムがＬｉＶＯＰＯ４及びＬｉ３Ｖ２（ＰＯ４）３の一方又は両方であることが好ましい。
【００１５】
かかる構成によれば、リチウムイオン二次電池の短絡を抑制でき、さらに信頼性が向上する。
【００１６】
また、上記発明においては、正極集電体層及び負極集電体層がＣｕを含むことが好ましい。
【００１７】
本発明によれば、正極集電体層及び負極集電体層を構成する材料とリン酸チタンアルミニウムリチウムが反応することがないため、さらにリチウムイオン二次電池の内部抵抗の低減に効果がある。
【００１８】
本発明に係るリチウムイオン二次電池によれば、正極層と負極層との間に固体電解質層を有し、前記正極層は正極集電体層と正極活物質層からなり、前記負極層は負極集電体層と負極活物質層からなり、前記正極活物質層と前記負極活物質層の間に設けられた前記固体電解質層はリン酸チタンアルミニウムリチウムを含み、前記正極活物質層及び前記負極活物質層の一方又は両方はリン酸バナジウムリチウムを含み、かつ、チタン及びアルミニウムの一方又は両方が前記リン酸バナジウムリチウムに拡散していることを特徴とする。
【００１９】
本発明に係るリチウムイオン二次電池によれば、チタン及びアルミニウムの一方又は両方の成分がリン酸バナジウムリチウムに拡散して接合されるため、リン酸バナジウムリチウムを含む正極活物質層及び負極活物質層と固体電解質層との界面における接合が強固になる。同時に界面抵抗が低減され、リチウムイオン二次電池の内部抵抗を低減することができる。また、リン酸バナジウムリチウムは、固体電解質層には拡散しないため、リチウムイオン二次電池の短絡を抑制でき、信頼性が向上する。
【発明の効果】
【００２０】
本発明によれば、内部抵抗が低く、信頼性が高いリチウムイオン二次電池を提供することができる。
【図面の簡単な説明】
【００２１】
【図１】図１は、リチウムイオン二次電池の積層体部分の概念的構造を示す断面図である。
【図２】図２は、実施例１−２の積層体断面のＥＰＭＡ−ＷＤＳ元素マッピングである。
【図３】図３は、実施例１−２の積層体断面の二次電子像である。
【発明を実施するための形態】
【００２２】
以下、図面を参照しながら本発明の好適な実施形態について説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００２３】
（リチウムイオン二次電池の構造）
図１は、本実施形態の一例に係るリチウムイオン二次電池１０の概念的構造を示す断面図である。本実施形態のリチウムイオン二次電池１０は、一対の電極として、正極層１と負極層２が、固体電解質層３を介して積層されており、正極層１は正極集電体層４と正極活物質層５からなり、負極層２は負極集電体層６と負極活物質層７からなる。
【００２４】
また、固体電解質層３はリン酸チタンアルミニウムリチウム８を含み、正極活物質層５及び負極活物質層７の一方又は両方にリン酸バナジウムリチウム９を含んでいる。尚、図１では正極活物質層５及び負極活物質層７の両方にリン酸バナジウムリチウム９を含んでいるが、どちらか一方に含まれていてもよい。また、図１上では、同じ番号を付け同じ材料を使った例を示している。もちろんこれに限らず全く同じ材料を使用しなくてもよい。
なお、以降の明細書中の説明として、正極活物質及び負極活物質のいずれか一方又は両方を総称として活物質と呼び、正極活物質層５及び負極活物質層７のいずれか一方又は両方を総称して活物質層と呼び、正極及び負極のいずれか一方又は両方を総称して電極と呼ぶことがある。
【００２５】
焼結前、リン酸チタンアルミニウムリチウム８を構成するチタン及びアルミニウムの一方又は両方の成分は、リン酸バナジウムリチウム９に拡散していない。そのため、接合強度が弱く、また接触面積も小さい。一方、焼結後はリン酸チタンアルミニウムリチウム８を構成するチタン及びアルミニウムの一方又は両方の成分が正極活物質層５及び負極活物質層７に含まれるリン酸バナジウムリチウム９に拡散して接合されるため強固な接合を形成する。また同時に正極活物質層５及び負極活物質層７と固体電解質層３との界面の接触面積が増大し、リチウムイオン二次電池１０の内部抵抗を低減する。さらに、リン酸バナジウムリチウム９のバナジウムは、リン酸チタンアルミニウムリチウム８には拡散しないため、リチウムイオン二次電池１０の短絡を抑制でき、信頼性が向上する。
【００２６】
本実施形態によれば、リン酸チタンアルミニウムリチウム８にリン酸バナジウムリチウム９のバナジウムが拡散することはないため、積極的にリン酸チタンアルミニウムリチウム８のチタン及びアルミニウムの一方又は両方の成分がリン酸バナジウムリチウム９に拡散されることにより強固な接合を形成することができる。
【００２７】
正極活物質層５または負極活物質層７の一方又は両方に存在するチタン及びアルミニウムの拡散が、固体電解質層３に含まれていたチタン及びアルミニウムであるかどうかは、リチウムイオン二次電池１０の断面をエネルギー分散型Ｘ線分光装置ＥＤＳや波長分散型Ｘ線分光装置ＷＤＳにより元素マッピングを行い、チタン及びアルミニウムの濃度勾配から断定することができる。つまり、本実施形態に示す通り、正極活物質の構成元素でも、負極活物質の構成元素でもないチタンまたはアルミニウムが、正極活物質層５または負極活物質層７に存在し、なおかつ濃度勾配を示すように分布している状態を確認することで判別できる。
【００２８】
本実施形態では上述したようにチタンまたはアルミニウムの拡散による内部抵抗の低減を説明したが、固体電解質層３と活物質層に同じリン酸塩系の材料を用い、更に活物質層には価数が大きく変化する元素を含んでいる材料系を用いることも重要と考えている。つまり、リン酸という結晶格子内の共通する骨格を有する材料同士を接合させ、リン酸バナジウムリチウム９というバナジウムが３価、４価や５価にも変動可能な材料を用いることにより、チタンまたはアルミニウムの移動度が向上し、それにより、活物質層中でより最適な位置にチタンまたはアルミニウムが配置されることで、内部抵抗の低下のみならず、加速試験においても従来にない高信頼性のリチウムイオン二次電池１０を提供することができたと考察している。
【００２９】
したがって、本実施形態の特徴的な構成は、正極活物質層５または負極活物質層７にチタン及びアルミニウムの一方又は両方の成分が濃淡を持って分布すればよく、固体電解質層３に近い側よりも、固体電解質層３から遠い側（つまり正極集電体層４または負極集電体層６に近い側）の方がその成分の元素濃度が低い状態で存在していればよい。通常は活物質層と集電体層の界面近傍まで拡散することはないため加速試験を行うと特性を維持できなくなることがあるが、本実施形態では、正極活物質層５と正極集電体層４、または負極活物質層７と負極集電体層６の界面近傍まで、すなわち正極活物質層５または負極活物質層７の全域に渡って拡散することにより、内部抵抗の低下のみならず、加速試験においても従来にない高信頼性のリチウムイオン二次電池１０を提供することができる。
【００３０】
本実施形態では、正極活物質層５及び負極活物質層７の全域に渡って、より均一にチタン又はアルミニウムを拡散させるために、正極活物質層５及び負極活物質層７の厚みは１０μｍ以下であることが望ましく、さらに５μｍ以下であればより好ましい。
【００３１】
また、本実施形態におけるチタン及びアルミニウムの一方または両方の成分は、活物質層中で活物質の粒子表面を覆うように分布することが好ましい。
【００３２】
さらに、そのチタンまたはアルミニウムは、前記活物質の粒子内部にまで存在することが好ましく、更に粒子表面から粒子内部に濃度勾配を持って分布していることが好ましい。
【００３３】
本実施形態のリチウムイオン二次電池１０の固体電解質層３、正極活物質層５及び負極活物質層７を構成する材料はＸ線回折測定により物質同定可能である。また、チタン及びアルミニウムの分布は、ＥＰＭＡ−ＷＤＳ元素マッピングなどにより分析可能である。
【００３４】
尚、図１では、１組の正極層１及び負極層２で構成されたリチウムイオン二次電池１０の断面図が示されている。しかし、本実施形態のリチウムイオン二次電池１０に関する技術は、図１に限らず、任意の複数層が積層したリチウムイオン二次電池１０に適用でき、要求されるリチウムイオン二次電池１０の容量や電流仕様に応じて幅広く変化させることが可能である。
【００３５】
（固体電解質）
本実施形態のリチウムイオン二次電池１０の固体電解質層３はリン酸チタンアルミニウムリチウム８を含む。リン酸チタンアルミニウムリチウム８は、Ｌｉ１＋ｘＡｌｘＴｉ２−ｘ（ＰＯ４）３（０≦ｘ≦０．６）であることが好ましい。また、固体電解質層３は、リン酸チタンアルミニウムリチウム８以外の固体電解質材料を含んでいても良い。例えば、Ｌｉ３＋ｘ１Ｓｉｘ１Ｐ１−ｘ１Ｏ４（０．４≦ｘ１≦０．６）、Ｌｉ３．４Ｖ０．４Ｇｅ０．６Ｏ４、リン酸ゲルマニウムリチウム（ＬｉＧｅ２（ＰＯ４）３）、Ｌｉ２Ｏ−Ｖ２Ｏ５−ＳｉＯ２、Ｌｉ２Ｏ−Ｐ２Ｏ５−Ｂ２Ｏ３、Ｌｉ３ＰＯ４、Ｌｉ０．５Ｌａ０．５ＴｉＯ３、Ｌｉ１４Ｚｎ（ＧｅＯ４）４、Ｌｉ７Ｌａ３Ｚｒ２Ｏ１２よりなる群から選択される少なくとも１種を含むことが好ましい。
【００３６】
（正極活物質及び負極活物質）
上述した通り本実施形態のリチウムイオン二次電池１０の正極活物質層５及び負極活物質層７の一方又は両方がリン酸バナジウムリチウム９を含む。リン酸バナジウムリチウム９は、ＬｉＶＯＰＯ４、Ｌｉ３Ｖ２（ＰＯ４）３、Ｌｉ２ＶＯＰ２Ｏ７、Ｌｉ２ＶＰ２Ｏ７、Ｌｉ４（ＶＯ）（ＰＯ４）２、及びＬｉ９Ｖ３（Ｐ２Ｏ７）３（ＰＯ４）２のいずれか一つ又は複数であることが好ましく、特に、ＬｉＶＯＰＯ４及びＬｉ３Ｖ２（ＰＯ４）３の一方又は両方であることが好ましい。さらに、ＬｉＶＯＰＯ４及びＬｉ３Ｖ２（ＰＯ４）３は、リチウムの欠損がある方が好ましく、ＬｉｘＶＯＰＯ４（０．９４≦ｘ≦０．９８）やＬｉｘＶ２（ＰＯ４）３（２．８≦ｘ≦２．９５）であればより好ましい。
【００３７】
また、正極活物質層５及び負極活物質層７中の材料は全く同じ材料であることが好ましく、かかる構成によれば無極性のリチウムイオン二次電池１０となるため、回路基板に取り付ける際にも方向を指定する必要がなく実装スピードを格段に向上することができる点でも有利である。
【００３８】
また、上記リン酸バナジウムリチウム９の粒径は、０．４μｍから４μmの範囲とすることが好ましい。
【００３９】
また、上記リン酸バナジウムリチウム９は、その表面にチタン及びアルミニウムの一方または両方の成分が、リン酸バナジウムリチウム９粒子を被覆していることが好ましい。この際、リン酸バナジウムリチウム９粒子を被覆する被覆層の厚みは、０．１μｍから１μｍとすることが好ましい。
【００４０】
さらに、そのチタンまたはアルミニウムは、前記活物質の粒子内部にまで存在することが好ましく、更に粒子表面から粒子内部に濃度勾配を持って分布していることが好ましい。
【００４１】
正極活物質層５及び負極活物質層７は、リン酸バナジウムリチウム９以外の正極活物質及び負極活物質を含んでいても良い。例えば、遷移金属酸化物、遷移金属複合酸化物を含んでいるのが好ましい。具体的には、リチウムマンガン複合酸化物Ｌｉ２Ｍｎｘ３Ｍａ１−ｘ３Ｏ３（０．８≦ｘ３≦１、Ｍａ＝Ｃｏ、Ｎｉ）、コバルト酸リチウム（ＬｉＣｏＯ２）、ニッケル酸リチウム（ＬｉＮｉＯ２）、リチウムマンガンスピネル（ＬｉＭｎ２Ｏ４）、及び、一般式：ＬｉＮｉｘ４Ｃｏｙ４Ｍｎｚ４Ｏ２（ｘ４＋ｙ４＋ｚ４＝１、０≦ｘ４≦１、０≦ｙ４≦１、０≦ｚ４≦１）で表される複合金属酸化物、リチウムバナジウム化合物（ＬｉＶ２Ｏ５）、オリビン型ＬｉＭｂＰＯ４（ただし、Ｍｂは、Ｃｏ、Ｎｉ、Ｍｎ、Ｆｅ、Ｍｇ、Ｎｂ、Ｔｉ、Ａｌ、Ｚｒより選ばれる１種類以上の元素）、Ｌｉ過剰系固溶体正極Ｌｉ２ＭｎＯ３−ＬｉＭｃＯ２（Ｍｃ＝Ｍｎ、Ｃｏ、Ｎｉ）、チタン酸リチウム（Ｌｉ４Ｔｉ５Ｏ１２）、ＬｉａＮｉｘ５Ｃｏｙ５Ａｌｚ５Ｏ２（０．９＜ａ＜１．３、０．９＜ｘ５＋ｙ５＋ｚ５＜１．１）で表される複合金属酸化物のいずれかであることが好ましい。またこれら材料の含有量は、
同じ活物質層中において、リン酸バナジウムリチウム９を１００質量部に対し、１質量部から２０質量部の範囲であることが好ましい。
【００４２】
ここで、正極活物質層５又は負極活物質層７を構成する活物質には明確な区別がなく、正極活物質層５中の化合物と負極活物質層７中の化合物の２種類の化合物の電位を比較して、より貴な電位を示す化合物を正極活物質として用い、より卑な電位を示す化合物を負極活物質として用いることができる。また、リチウムイオン放出能とリチウムイオン吸蔵能を同時に併せ持つ化合物であれば、正極活物質層５及び負極活物質層７に同一の化合物を用いてもよい。
【００４３】
（正極集電体及び負極集電体）
本実施形態のリチウムイオン二次電池１０の正極集電体層４及び負極集電体層６を構成する材料は、導電率が大きい材料を用いるのが好ましく、例えば、銀、パラジウム、金、プラチナ、アルミニウム、銅、ニッケルなどを用いるのが好ましい。特に、銅は
リン酸チタンアルミニウムリチウム８と反応し難く、さらにリチウムイオン二次電池１０の内部抵抗の低減に効果があるため好ましい。正極集電体層４及び負極集電体層６を構成する材料は、正極と負極で同じであってもよいし、異なっていてもよい。
【００４４】
また、本実施形態におけるリチウムイオン二次電池１０の正極集電体層４及び負極集電体層６は、それぞれ正極活物質及び負極活物質を含むことが好ましい。
【００４５】
正極集電体層４及び負極集電体層６がそれぞれ正極活物質及び負極活物質を含むことにより、正極集電体層４と正極活物質層５及び負極集電体層６と負極活物質層７との密着性が向上するため望ましい。
【００４６】
本実施形態における正極集電体層４及び負極集電体層６における正極活物質及び負極活物質の比率は、集電体として機能する限り特に限定はされないが、正極集電体と正極活物質又は負極集電体と負極活物質が体積比率で９０／１０から７０／３０の範囲であることが好ましい。
【００４７】
（リチウムイオン二次電池の製造方法）
本実施形態のリチウムイオン二次電池１０は、正極集電体層４、正極活物質層５、固体電解質層３、負極活物質層７、及び、負極集電体層６の各材料をペースト化し、塗布乾燥してグリーンシートを作製し、係るグリーンシートを積層し、作製した積層体を同時に焼成することにより製造する。
【００４８】
ペースト化の方法は、特に限定されないが、例えば、ビヒクルに上記各材料の粉末を混合してペーストを得ることができる。ここで、ビヒクルとは、液相における媒質の総称である。ビヒクルには、溶媒、バインダーが含まれる。係る方法により、正極集電体層４用のペースト、正極活物質層５用のペースト、固体電解質層３用のペースト、負極活物質層７用のペースト、及び、負極集電体層６用のペーストを作製する。
【００４９】
作製したペーストをＰＥＴ（ポリエチレンテレフタレート）などの基材上に所望の順序で塗布し、必要に応じ乾燥させた後、基材を剥離し、グリーンシートを作製する。ペーストの塗布方法は、特に限定されず、スクリーン印刷、塗布、転写、ドクターブレード等の公知の方法を採用することができる。
【００５０】
作製したグリーンシートを所望の順序、積層数で積み重ね、必要に応じアライメント、切断等を行い、積層ブロックを作製する。並列型又は直並列型の電池を作製する場合は、正極層１の端面と負極層２の端面が一致しないようにアライメントを行い積み重ねるのが好ましい。
【００５１】
積層ブロックを作製するに際し、以下に説明する活物質ユニットを準備し、積層ブロックを作製してもよい。
【００５２】
その方法は、まずＰＥＴフィルム上に固体電解質層３用ペーストをドクターブレード法でシート状に形成し、固体電解質層３用シートを得た後、その固体電解質層３用シート上に、スクリーン印刷により正極活物質層５用ペーストを印刷し乾燥する。次に、その上に、スクリーン印刷により正極集電体層４用ペーストを印刷し乾燥する。更にその上に、スクリーン印刷により正極活物質層５用ペーストを再度印刷し、乾燥し、次いでＰＥＴフィルムを剥離することで正極活物質層ユニットを得る。このようにして、固体電解質層３用シート上に、正極活物質層５用ペースト、正極集電体層４用ペースト、正極活物質層５用ペーストがこの順に形成された正極活物質層ユニットを得る。同様の手順にて負極活物質層ユニットも作製し、固体電解質層３用シート上に、負極活物質層７用ペースト、負極集電体層６用ペースト、負極活物質層７用ペーストがこの順に形成された負極活物質層ユニットを得る。
【００５３】
正極活物質層ユニット一枚と負極活物質層ユニット一枚を、正極活物質層５用ペースト、正極集電体層４用ペースト、正極活物質層５用ペースト、固体電解質層３用シート、負極活物質層７用ペースト、負極集電体層６用ペースト、負極活物質層７用ペースト、固体電解質層３用シートの順に形成されるように積み重ねる。このとき、一枚目の正極活物質層ユニットの正極集電体層４用ペーストが一の端面にのみ延出し、二枚目の負極活物質層ユニットの負極集電体層６用ペーストが他の面にのみ延出するように、各ユニットをずらして積み重ねる。この積み重ねられたユニットの両面に所定厚みの固体電解質層３用シートをさらに積み重ね積層ブロックを作製する。
【００５４】
作製した積層ブロックを一括して圧着する。圧着は加熱しながら行うが、加熱温度は、例えば、４０〜９５℃とする。
【００５５】
圧着した積層ブロックを、例えば、窒素雰囲気下で６００℃〜１０００℃に加熱し焼成を行う。焼成時間は、例えば、０．１〜３時間とする。この焼成により積層体が完成する。
【実施例】
【００５６】
（実施例１−１）
以下に、実施例を用いて本発明を詳細に説明するが、本発明はこれらの実施例に限定されない。なお、部表示は、断りのない限り、質量部である。
【００５７】
（正極活物質及び負極活物質の作製）
正極活物質及び負極活物質として、以下の方法で作製したＬｉ３Ｖ２（ＰＯ４）３を用いた。その作製方法としては、Ｌｉ２ＣＯ３とＶ２Ｏ５とＮＨ４Ｈ２ＰＯ４とを出発材料とし、ボールミルで１６時間湿式混合を行い、脱水乾燥した後に得られた粉体を８５０℃で２時間、窒素水素混合ガス中で仮焼した。仮焼品をボールミルで湿式粉砕を行った後、脱水乾燥して正極活物質粉末及び負極活物質粉末を得た。この作製した粉体の組成がＬｉ３Ｖ２（ＰＯ４）３であることは、Ｘ線回折装置を使用して確認した。
【００５８】
（正極活物質層用ペースト及び負極活物質層用ペーストの作製）
正極活物質層用ペースト及び負極活物質層用ペーストは、ともにＬｉ３Ｖ２（ＰＯ４）３の粉末１００部に、バインダーとしてエチルセルロース１５部と、溶媒としてジヒドロターピネオール６５部とを加えて、混合・分散して正極活物質層用ペースト及び負極活物質層用ペーストを作製した。
【００５９】
（固体電解質層用ペーストの作製）
固体電解質として、以下の方法で作製したＬｉ１．３Ａｌ０．３Ｔｉ１．７（ＰＯ４）３を用いた。その作製方法とは、Ｌｉ２ＣＯ３とＡｌ２Ｏ３とＴｉＯ２とＮＨ４Ｈ２ＰＯ４を出発材料として、ボールミルで１６時間湿式混合を行った後、脱水乾燥した。得られた粉体を８００℃で２時間、空気中で仮焼した。仮焼品をボールミルで１６時間湿式粉砕を行った後、脱水乾燥して固体電解質の粉末を得た。作製した粉体の組成がＬｉ１．３Ａｌ０．３Ｔｉ１．７（ＰＯ４）３であることは、Ｘ線回折装置を使用して確認した。
【００６０】
次いで、この粉末に、溶媒としてエタノール１００部、トルエン２００部をボールミルで加えて湿式混合した。その後ポリビニールブチラール系バインダー１６部とフタル酸ベンジルブチル４．８部をさらに投入し、混合して固体電解質層用ペーストを調製した。
【００６１】
（固体電解質層用シートの作製）
この固体電解質層用ペーストをドクターブレード法でＰＥＴフィルムを基材としてシート成形し、厚さ１５μｍの固体電解質層用シートを得た。
【００６２】
（正極集電体層用ペースト及び負極集電体層用ペーストの作製）
正極集電体及び負極集電体として用いたＣｕとＬｉ３Ｖ２（ＰＯ４）３とを体積比率で８０／２０となるように混合した後、バインダーとしてエチルセルロース１０部と、溶媒としてジヒドロターピネオール５０部を加えて混合・分散して正極集電体層用ペースト及び負極集電体層用ペーストを作製した。Ｃｕの平均粒径は０．９μｍであった。
【００６３】
（端子電極ペーストの作製）
銀粉末とエポキシ樹脂、溶剤とを混合・分散し、熱硬化型の端子電極ペーストを作製した。
【００６４】
これらのペーストを用いて、以下のようにしてリチウムイオン二次電池を作製した。
【００６５】
（正極活物質層ユニットの作製）
上記の固体電解質層用シート上に、スクリーン印刷により厚さ５μｍで正極活物質層用ペーストを印刷し、８０℃で１０分間乾燥した。次に、その上に、スクリーン印刷により厚さ５μｍで正極集電体層用ペーストを印刷し、８０℃で１０分間乾燥した。更にその上に、スクリーン印刷により厚さ５μｍで正極活物質層用ペーストを再度印刷し、８０℃で１０分間乾燥し、次いでＰＥＴフィルムを剥離した。このようにして、固体電解質層用シート上に、正極活物質層用ペースト、正極集電体層用ペースト、正極活物質層用ペーストがこの順に印刷・乾燥された正極活物質層ユニットのシートを得た。
【００６６】
（負極活物質層ユニットの作製）
上記の固体電解質層用シート上に、スクリーン印刷により厚さ５μｍで負極活物質層用ペーストを印刷し、８０℃で１０分間乾燥した。次に、その上に、スクリーン印刷により厚さ５μｍで負極集電体層用ペーストを印刷し、８０℃で１０分間乾燥した。更にその上に、スクリーン印刷により厚さ５μｍで負極活物質層用ペーストを再度印刷し、８０℃で１０分間乾燥し、次いでＰＥＴフィルムを剥離した。このようにして、固体電解質層用シート上に、負極活物質層用ペースト、負極集電体層用ペースト、負極活物質層用ペーストがこの順に印刷・乾燥された負極活物質層ユニットのシートを得た。
【００６７】
（積層体の作製）
正極活物質層ユニットと負極活物質層ユニットを、正極活物質層用ペースト、正極集電体層用ペースト、正極活物質層用ペースト、固体電解質層用シート、負極活物質層用ペースト、負極集電体層用ペースト、負極活物質層用ペースト、固体電解質層用シートの順に形成されるように積み重ねた。このとき、正極活物質層ユニットの正極集電体層用ペーストが一の端面にのみ延出し、負極活物質層ユニットの負極集電体層用ペーストが他の面にのみ延出するように、各ユニットをずらして積み重ねた。この積み重ねられたユニットの両面に厚さ５００μｍとなるように固体電解質層用シートを積み重ね、その後、これを熱圧着により成形した後、切断して積層ブロックを作製した。その後、積層ブロックを同時焼成して積層体を得た。同時焼成は、窒素中で昇温速度２００℃／時間で焼成温度７５０℃まで昇温して、その温度に２時間保持し、焼成後は自然冷却した。
【００６８】
（端子電極形成工程）
積層ブロックの端面に端子電極ペーストを塗布し、１５０℃、３０分の熱硬化を行い、一対の端子電極を形成してリチウムイオン二次電池を得た。
【００６９】
（実施例１−２）
積層ブロックの同時焼成において、焼成温度を８００℃にしたこと以外は実施例１−１と同様にしてリチウムイオン二次電池を作製した。
【００７０】
（比較例１−１）
積層体の同時焼成において、焼成温度を７００℃にしたこと以外は実施例１−１と同様にしてリチウムイオン二次電池を作製した。
【００７１】
（実施例２−１）
正極活物質及び負極活物質として、以下の方法で作製したＬｉＶＯＰＯ４を用いた。Ｌｉ２ＣＯ３とＶ２Ｏ５とＮＨ４Ｈ２ＰＯ４とを出発材料とし、ボールミルで１６時間湿式混合を行った後、脱水乾燥した。得られた粉体を６５０℃で２時間、窒素水素混合ガス中で仮焼した。仮焼品をボールミルで１６時間湿式粉砕を行った後、脱水乾燥して正極活物質粉末及び負極活物質粉末を得た。作製した粉体の組成がＬｉＶＯＰＯ４であることは、Ｘ線回折装置を使用して確認した。
【００７２】
前記のＬｉＶＯＰＯ４を正極活物質及び負極活物質として用いたこと以外は実施例１−１と同様にしてリチウムイオン二次電池を作製した。
【００７３】
（実施例２−２）
積層ブロックの同時焼成において、焼成温度を８００℃にしたこと以外は実施例２−１と同様にしてリチウムイオン二次電池を作製した。
【００７４】
（比較例２−１）
積層ブロックの同時焼成において、焼成温度を７００℃にしたこと以外は実施例２−１と同様にしてリチウムイオン二次電池を作製した。
【００７５】
（実施例３−１）
負極活物質層用ペーストにＬｉＶＯＰＯ４を用いたこと以外は実施例１−１と同様にしてリチウムイオン二次電池を作製した。
【００７６】
（実施例３−２）
積層ブロックの同時焼成において、焼成温度を８００℃にしたこと以外は実施例３−１と同様にしてリチウムイオン二次電池を作製した。
【００７７】
（比較例３−１）
積層ブロックの同時焼成において、焼成温度を７００℃にしたこと以外は実施例３−１と同様にしてリチウムイオン二次電池を作製した。
【００７８】
（比較例４−１）
正極活物質層用ペーストにＬｉＦｅＰＯ４、負極活物質層用ペーストにＬｉ４Ｔｉ５Ｏ１２を用いたこと以外は比較例３−１と同様にしてリチウムイオン二次電池を作製した。
【００７９】
（比較例４−２）
積層ブロックの同時焼成において、焼成温度を７５０℃にしたこと以外は比較例４−１と同様にしてリチウムイオン二次電池を作製した。
【００８０】
（比較例４−３）
積層ブロックの同時焼成において、焼成温度を８００℃にしたこと以外は比較例４−１と同様にしてリチウムイオン二次電池を作製した。
【００８１】
（実施例５−１）
Ｌｉ２．９５Ｖ２（ＰＯ４）３を正極活物質及び負極活物質として用いたこと以外は実施例１−２と同様にしてリチウムイオン二次電池を作製した。
【００８２】
（実施例５−２）
Ｌｉ２．９Ｖ２（ＰＯ４）３を正極活物質及び負極活物質として用いたこと以外は実施例１−２と同様にしてリチウムイオン二次電池を作製した。
【００８３】
（実施例５−３）
Ｌｉ２．８Ｖ２（ＰＯ４）３を正極活物質及び負極活物質として用いたこと以外は実施例１−２と同様にしてリチウムイオン二次電池を作製した。
【００８４】
（実施例５−４）
Ｌｉ２．７Ｖ２（ＰＯ４）３を正極活物質及び負極活物質として用いたこと以外は実施例１−２と同様にしてリチウムイオン二次電池を作製した。
【００８５】
（実施例５−５）
Ｌｉ２．６Ｖ２（ＰＯ４）３を正極活物質及び負極活物質として用いたこと以外は実施例１−２と同様にしてリチウムイオン二次電池を作製した。
【００８６】
（実施例６−１）
Ｌｉ０．９８ＶOＰＯ４を正極活物質及び負極活物質として用いたこと以外は実施例１−２と同様にしてリチウムイオン二次電池を作製した。
【００８７】
（実施例６−２）
Ｌｉ０．９６ＶOＰＯ４を正極活物質及び負極活物質として用いたこと以外は実施例１−２と同様にしてリチウムイオン二次電池を作製した。
【００８８】
（実施例６−３）
Ｌｉ０．９４ＶOＰＯ４を正極活物質及び負極活物質として用いたこと以外は実施例１−２と同様にしてリチウムイオン二次電池を作製した。
【００８９】
（実施例６−４）
Ｌｉ０．９２ＶOＰＯ４を正極活物質及び負極活物質として用いたこと以外は実施例１−２と同様にしてリチウムイオン二次電池を作製した。
【００９０】
（実施例６−５）
Ｌｉ０．９０ＶOＰＯ４を正極活物質及び負極活物質として用いたこと以外は実施例１−２と同様にしてリチウムイオン二次電池を作製した。
【００９１】
（電池の評価）
それぞれのリチウムイオン二次電池の端子電極にリード線を取り付け、繰り返し充放電試験を行った。測定条件は、充電及び放電時の電流はいずれも２．０μＡ、充電時及び放電時の打ち切り電圧をそれぞれ４．０Ｖ及び０Ｖとした。５サイクル目の放電容量と放電開始時の電圧降下から算出した内部抵抗を加速試験前の内部抵抗として表１に示した。
また、信頼性を評価するために、温度６０℃、湿度９０％で２００ｈの加速試験後に測定した内部抵抗も加速試験後の内部抵抗として併せて表１に示した。
【００９２】
（電池の断面観察）
また、作製した実施例１−２のリチウムイオン二次電池の断面について、ＥＰＭＡ−ＷＤＳ元素マッピングから得られた、活物質層中のチタン及びアルミニウムの一方又は両方の成分の有無についても表１に併せて示した。ここで、リチウムイオン二次電池の断面観察用のサンプルは、それぞれのリチウムイオン二次電池を樹脂包埋した後、機械研磨することにより作製した。
【００９３】
【表１】
2019135720.tif 000003
【００９４】
表１より、チタン及びアルミニウムの一方又は両方の成分がリン酸バナジウムリチウムに拡散した実施例１−１、実施例１−２、実施例２−１、実施例２−２、実施例３−１及び実施例３−２は、アルミニウム及びチタンの両方が拡散しなかった比較例１−１、比較例２−１及び比較例３−１と比較して内部抵抗の大きな低下と放電容量の増加がみられた。
【００９５】
また、加速試験前後の内部抵抗の変化は、チタン及びアルミニウムの一方又は両方の成分がリン酸バナジウムリチウムに拡散した実施例１−１、実施例１−２、実施例２−１、実施例２−２、実施例３−１及び実施例３−２は、若干の増加がみられるものの、ほとんど変化しないのに対して、チタン及びアルミニウムの両方が拡散しなかった比較例１−１、比較例２−１及び比較例３−１では、内部抵抗の大きな増加がみられた。
【００９６】
一方、正極活物質としてＬｉＦｅＰＯ４を含有した正極活物質層は、焼成後にチタン及びアルミニウムいずれも確認できず、比較例４−１、比較例４−２及び比較例４−３では、焼成温度を変化させても放電容量の増加や内部抵抗の大きな低下は見られない。また、加速試験後の内部抵抗は、加速試験前よりも大きな増加がみられた。
【００９７】
実施例１−２の焼成後のリチウムイオン二次電池の正極活物質層と固体電解質層の界面部分のＥＰＭＡ−ＷＤＳ元素マッピング及び二次電子像をそれぞれ図２及び図３に示した。図２より、正極活物質層中には固体電解質層のＬｉ１．３Ａｌ０．３Ｔｉ１．７（ＰＯ４）３を構成するチタン及びアルミニウムが、焼結前には存在していなかったが、焼成後には約２．５μｍの厚みの正極活物質層を構成するＬｉ３Ｖ２（ＰＯ４）３層全域に渡って、チタン及びアルミニウムが固体電解質層側よりもその逆側（つまり正極集電体層側）に、より少なく、濃度勾配を持って分布している様子がみられた。また、一つ一つの粒子に着目すると、チタン及びアルミニウムがＬｉ３Ｖ２（ＰＯ４）３の粒子表面から粒子内部に濃度勾配を持って分布していることがわかった。
【００９８】
また、負極活物質層と固体電解質層の界面部分のチタン及びアルミニウムの分布も、正極活物質層と固体電解質層の界面部分と同様であった。すなわち、チタン及びアルミニウムが固体電解質側よりも負極集電体層側に、より少なく、濃度勾配を持って分布している様子がみられ、一つ一つの粒子に着目すると、チタン及びアルミニウムがＬｉ３Ｖ２（ＰＯ４）３の粒子表面から粒子内部に濃度勾配を持って分布している様子がみられた。
【００９９】
さらに、正極活物質層を構成するＬｉ３Ｖ２（ＰＯ４）３中への、アルミニウム及びチタンの拡散比率を測定した結果、固体電解質層中のアルミニウム及びチタンの拡散比率（アルミニウム元素濃度／チタン元素濃度）を１とした場合、固体電解質層との界面近傍の正極活物質層では１．２８、正極活物質層の厚さ方向の中心部では１．３８、正極集電体との界面近傍の正極活物質層中では１．８３であり、チタンよりも、アルミニウムの方がより拡散していることが分かった。これは、Ti４＋のイオン半径６８ｐｍよりもＡｌ３＋のイオン半径５０ｐｍの方が小さいために、より遠くまで拡散し、強固な接合を形成する役割を果たすと共に、イオン電導の経路を作り出し、内部抵抗の低減に効果があったものと推測される。
【０１００】
一方、正極活物質層のＬｉ３Ｖ２（ＰＯ４）３を構成しているバナジウムが固体電解質層のＬｉ１．３Ａｌ０．３Ｔｉ１．７（ＰＯ４）３に分布している様子はみられなかった。
【０１０１】
また、図３の二次電子像からは、Ｌｉ３Ｖ２（ＰＯ４）３からなる正極活物質層とＬｉ１．３Ａｌ０．３Ｔｉ１．７（ＰＯ４）３からなる固体電解質層が強固に接合している様子が観察された。一方、図示していないが、比較例１−１、比較例２−１及び比較例３−１では正極活物質層と固体電解質層又は負極活物質層と固体電解質層の接合部分に剥離している箇所がみられた。
【０１０２】
以上の結果より、固体電解質層のＬｉ１．３Ａｌ０．３Ｔｉ１．７（ＰＯ４）３を構成するアルミニウム及びチタンの一方又は両方がＬｉ３Ｖ２（ＰＯ４）３に固体電解質層側よりもその逆側に少なく、濃度勾配を持って拡散し、最終的にチタン及びアルミニウムが最適な位置で最適な分布状態を取ることにより、強固な接合が形成され、また同時に正極活物質層と固体電解質層との界面の接触面積が増大するため、リチウムイオン二次電池の内部抵抗が低減したと考えられる。
【０１０３】
さらに、実施例１−１、実施例１−２、実施例２−１、実施例２−２、実施例３−１及び実施例３−２では、短絡の発生が１つもみられなかった。これは、Ｌｉ３Ｖ２（ＰＯ４）３の成分であるバナジウムが、Ｌｉ１．３Ａｌ０．３Ｔｉ１．７（ＰＯ４）３に拡散しなかったためにリチウムイオン二次電池の短絡が抑制されたためであると考えられる。
【０１０４】
次に、表１の実施例１−１、実施例５−１、実施例５−２、実施例５−３、実施例５−４、及び実施例５−５の比較より、Ｌｉ欠損のないＬｉ３Ｖ２（ＰＯ４）３を正極活物質及び負極活物質に用いた実施例１−１に比べて、Ｌｉ欠損のあるＬｉ３Ｖ２（ＰＯ４）３を正極活物質及び負極活物質に用いた実施例５−１、実施例５−２、実施例５−３、実施例５−４、及び実施例５−５の方が加速試験前の内部抵抗が低く、放電容量が高い。また、加速試験前の内部抵抗に対する、加速試験後の内部抵抗の増加が小さい。
【０１０５】
また同様に、表１の実施例１−１、実施例６−１、実施例６−２、実施例６−３、実施例６−４、及び実施例６−５の比較より、Ｌｉ欠損のないＬｉＶOPＯ４を正極活物質及び負極活物質に用いた実施例１−１に比べて、Ｌｉ欠損のあるＬｉＶOPＯ４を正極活物質及び負極活物質に用いた実施例６−１、実施例６−２、実施例６−３、実施例６−４、及び実施例６−５の方が加速試験前の内部抵抗が低く、放電容量が高い。また、加速試験前の内部抵抗に対する、加速試験後の内部抵抗の増加が小さい。
【０１０６】
以上の結果は、正極活物質及び負極活物質にＬｉ欠損があることにより、焼成時のチタン及びアルミニウムの拡散が助長され、その結果として更にチタン及びアルミニウムの最適配置が促され、リチウムイオン二次電池の内部抵抗が低く、放電容量が高くなったものと考えられる。
【符号の説明】
【０１０７】
１    正極層
２    負極層
３    固体電解質層
４    正極集電体層
５    正極活物質層
６    負極集電体層
７    負極活物質層
８    リン酸チタンアルミニウムリチウム
９    リン酸バナジウムリチウム
１０  リチウムイオン二次電池
【図１】
2019135720.tif 000004
【図２】
2019135720.tif 000005
【図３】
2019135720.tif 000006